【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
少なくとも２種類の金属成分を含む合金の堆積方法であって、
ａ．異なる電力レベルで互いに異なる比率にて電着する少なくとも２種類の金属成分の溶解種を含むイオン溶液を提供するステップと、
ｂ．第１の一定レベルの周期および異なる第２の一定レベルの周期を有する電力を供給するよう構成された電源に連結された第１の電極と第２の電極とを前記溶液内に提供するステップと、
ｃ．基板上に少なくとも前記２種類の金属成分の合金の第１のタイプが堆積するよう、第１の期間、第１の電力レベルで前記電源を駆動させるステップであって、前記第１のタイプの前記堆積物が前記第１の期間に基づく第１の厚みを有しているステップと、
ｄ．前記基板上に既に堆積された合金上に、前記少なくとも２種類の金属成分の合金の第２のタイプが堆積するよう、第２の期間、第２の電力レベルで前記電源を駆動させるステップであって、前記第２のタイプの前記堆積物が前記第２の期間に基づく第２の厚みを有しているステップと、
を含んでいることを特徴とする堆積方法。
【請求項２】
第１のタイプの合金および第２のタイプの合金が堆積するよう、前記ステップｃとｄのそれぞれを少なくとも１回追加で繰り返すステップをさらに含んでいることを特徴とする請求項１記載の方法。
【請求項３】
前記第１のタイプと前記第２のタイプの前記堆積物の第１の特性は、前記堆積物が堆積された前記電力レベルに起因して発生することを特徴とする請求項１または２記載の方法。
【請求項４】
前記第１のタイプと前記第２のタイプの前記堆積物の第１の特性は、前記堆積物が堆積された前記電力レベルに起因して発生し、所望の前記第１の特性に対応する電力レベルを達成するよう、前記電源を駆動させるステップをさらに含んでいることを特徴とする請求項１または２記載の方法。
【請求項５】
前記第１の特性は結晶粒径を含んでいることを特徴とする請求項３または４記載の方法。
【請求項６】
前記第１の特性は合金組成を含んでいることを特徴とする請求項３または４記載の方法。
【請求項７】
前記第１のタイプと前記第２のタイプの複合化された堆積物の第２の特性は、前記第１と第２の堆積物のセットの厚み波長および前記第１と第２のタイプの堆積物の結晶粒径に起因して発生することを特徴とする請求項５記載の方法。
【請求項８】
前記第１のタイプと前記第２のタイプの複合化された堆積物の第２の特性は、前記第１と第２の堆積物のセットの厚み波長および前記第１と前記第２のタイプの堆積物の結晶粒径に起因して発生し、所望の結晶粒径に対応する電力レベルを達成するよう、前記電源を駆動させるステップと、所望の前記第２の特性に対応する波長を達成するよう、第１の期間と第２の期間、前記電源を駆動させるステップと、をさらに含んでいることを特徴とする請求項５記載の方法。
【請求項９】
前記第１と第２の堆積物の前記平均結晶粒径が、前記第１と第２の堆積物のセットの厚み波長よりも大きくなるよう、第１の期間、前記第１の電力レベルで前記電源を駆動させるステップと、第２の期間、前記第２の電力レベルで前記電源を駆動させるステップと、が実行されることを特徴とする請求項５記載の方法。
【請求項１０】
前記第１と第２の堆積物の前記平均結晶粒径が、前記第１と第２の堆積物のセットの厚み波長よりも小さくなるよう、第１の期間、前記第１の電力レベルで前記電源を駆動させるステップと、第２の期間、前記第２の電力レベルで前記電源を駆動させるステップと、が実行されることを特徴とする請求項５記載の方法。
【請求項１１】
前記第１と第２の堆積物の最小結晶粒径が、前記第１と第２の堆積物のセットの厚み波長よりも大きくなるよう、第１の期間、前記第１の電力レベルで前記電源を駆動させるステップと、第２の期間、前記第２の電力レベルで前記電源を駆動させるステップと、が実行されることを特徴とする請求項５記載の方法。
【請求項１２】
前記第１と第２の堆積物の最大結晶粒径が、前記第１と第２の堆積物のセットの厚み波長よりも小さくなるよう、第１の期間、前記第１の電力レベルで前記電源を駆動させるステップと、第２の期間、前記第２の電力レベルで前記電源を駆動させるステップと、が実行されることを特徴とする請求項５記載の方法。
【請求項１３】
前記堆積物の部分において、前記第１と第２の堆積物の平均結晶粒径が、前記第１と第２の堆積物のセットの厚み波長よりも大きくなり、前記堆積物の隣接部分において、前記第１と第２の堆積物の平均結晶粒径が前記厚み波長よりも小さくなるよう、第１の期間、前記第１の電力レベルで前記電源を駆動させるステップと、第２の期間、前記第２の電力レベルで前記電源を駆動させるステップと、が実行されることを特徴とする請求項５記載の方法。
【請求項１４】
前記第１と第２のタイプの前記堆積物上に、第３と第４のタイプの堆積物を提供するために、前記第１イオン溶液とは組成が異なる第２イオン溶液を用いて前記ステップａ、ｂ、ｃおよびｄのそれぞれを繰り返すステップをさらに含んでいることを特徴とする請求項１から１３のいずれか１項に記載の方法。
【請求項１５】
前記第１の電力レベルで前記電源を駆動させるステップは、第１の定電流密度を供給するよう、前記電源を駆動させるステップを含んでおり、前記第２の電力レベルで前記電源を駆動させるステップは、第２の定電流密度を供給するよう、前記電源を駆動させるステップを含んでいることを特徴とする請求項１から１４のいずれか１項に記載の方法。
【請求項１６】
前記第１の電力レベルで前記電源を駆動させるステップは、第１の定電圧を供給するよう、前記電源を駆動させるステップを含んでおり、前記第２の電力レベルで前記電源を駆動させるステップは、第２の定電圧を供給するよう、前記電源を駆動させるステップを含んでいることを特徴とする請求項１から１４のいずれか１項に記載の方法。
【請求項１７】
前記第１の電力レベルで前記電源を駆動ステップと、前記第２の電力レベルで前記電力供給部を駆動させるステップと、を繰り返す前記ステップは、結晶粒径が前記第１の堆積での第１の結晶粒径から、その次の堆積での複数の結晶粒径へと変化するよう、一連の異なる電力レベルを供給するために、前記電力供給部を駆動させるステップを含んでいることを特徴とする請求項５記載の方法。
【請求項１８】
前記結晶粒径は、前記結晶粒径が前記最初の堆積物から最後の堆積物に向けて増加するように変化することを特徴とする請求項１７記載の方法。
【手続補正２】
【補正対象書類名】明細書
【補正対象項目名】０００５
【補正方法】変更
【補正の内容】
【０００５】
ここで開示されている、本発明のこれらおよびその他の目的および特徴は、図面を参照
することでさらに深く理解されるであろう。
（項目１）
少なくとも２種類の金属成分を含む合金の堆積方法であって、
ａ．異なる電力レベルで互いに異なる比率にて電着する少なくとも２種類の金属成分の溶解種を含むイオン溶液を提供するステップと、
ｂ．第１の一定レベルの周期および異なる第２の一定レベルの周期を有する電力を供給するよう構成された電源に連結された第１の電極と第２の電極とを前記溶液内に提供するステップと、
ｃ．基板上に少なくとも前記２種類の金属成分の合金の第１のタイプが堆積するよう、第１の期間、第１の電力レベルで前記電源を駆動させるステップであって、前記第１のタイプの前記堆積物が前記第１の期間に基づく第１の厚みを有しているステップと、
ｄ．前記基板上に既に堆積された合金上に、前記少なくとも２種類の金属成分の合金の第２のタイプが堆積するよう、第２の期間、第２の電力レベルで前記電源を駆動させるステップであって、前記第２のタイプの前記堆積物が前記第２の期間に基づく第２の厚みを有しているステップと、
を含んでいることを特徴とする堆積方法。
（項目２）
第１のタイプの合金および第２のタイプの合金が堆積するよう、前記ステップｃとｄのそれぞれを少なくとも１回追加で繰り返すステップをさらに含んでいることを特徴とする項目１記載の方法。
（項目３）
前記第１のタイプと前記第２のタイプの前記堆積物の第１の特性は、前記堆積物が堆積された前記電力レベルに起因して発生することを特徴とする項目１または２記載の方法。
（項目４）
前記第１のタイプと前記第２のタイプの前記堆積物の第１の特性は、前記堆積物が堆積された前記電力レベルに起因して発生し、所望の前記第１の特性に対応する電力レベルを達成するよう、前記電源を駆動させるステップをさらに含んでいることを特徴とする項目１または２記載の方法。
（項目５）
前記第１の特性は結晶粒径を含んでいることを特徴とする項目３または４記載の方法。
（項目６）
前記第１の特性は合金組成を含んでいることを特徴とする項目３または４記載の方法。
（項目７）
前記第１のタイプと前記第２のタイプの複合化された堆積物の第２の特性は、前記第１と第２の堆積物のセットの厚み波長および前記第１と第２のタイプの堆積物の結晶粒径に起因して発生することを特徴とする項目５記載の方法。
（項目８）
前記第１のタイプと前記第２のタイプの複合化された堆積物の第２の特性は、前記第１と第２の堆積物のセットの厚み波長および前記第１と前記第２のタイプの堆積物の結晶粒径に起因して発生し、所望の結晶粒径に対応する電力レベルを達成するよう、前記電源を駆動させるステップと、所望の前記第２の特性に対応する波長を達成するよう、第１の期間と第２の期間、前記電源を駆動させるステップと、をさらに含んでいることを特徴とする項目５記載の方法。
（項目９）
前記第１と第２の堆積物の前記平均結晶粒径が、前記第１と第２の堆積物のセットの厚み波長よりも大きくなるよう、第１の期間、前記第１の電力レベルで前記電源を駆動させるステップと、第２の期間、前記第２の電力レベルで前記電源を駆動させるステップと、が実行されることを特徴とする項目５記載の方法。
（項目１０）
前記第１と第２の堆積物の前記平均結晶粒径が、前記第１と第２の堆積物のセットの厚み波長よりも小さくなるよう、第１の期間、前記第１の電力レベルで前記電源を駆動させるステップと、第２の期間、前記第２の電力レベルで前記電源を駆動させるステップと、が実行されることを特徴とする項目５記載の方法。
（項目１１）
前記第１と第２の堆積物の最小結晶粒径が、前記第１と第２の堆積物のセットの厚み波長よりも大きくなるよう、第１の期間、前記第１の電力レベルで前記電源を駆動させるステップと、第２の期間、前記第２の電力レベルで前記電源を駆動させるステップと、が実行されることを特徴とする項目５記載の方法。
（項目１２）
前記第１と第２の堆積物の最大結晶粒径が、前記第１と第２の堆積物のセットの厚み波長よりも小さくなるよう、第１の期間、前記第１の電力レベルで前記電源を駆動させるステップと、第２の期間、前記第２の電力レベルで前記電源を駆動させるステップと、が実行されることを特徴とする項目５記載の方法。
（項目１３）
前記堆積物の部分において、前記第１と第２の堆積物の平均結晶粒径が、前記第１と第２の堆積物のセットの厚み波長よりも大きくなり、前記堆積物の隣接部分において、前記第１と第２の堆積物の平均結晶粒径が前記厚み波長よりも小さくなるよう、第１の期間、前記第１の電力レベルで前記電源を駆動させるステップと、第２の期間、前記第２の電力レベルで前記電源を駆動させるステップと、が実行されることを特徴とする項目５記載の方法。
（項目１４）
前記第１と第２のタイプの前記堆積物上に、第３と第４のタイプの堆積物を提供するために、前記第１イオン溶液とは組成が異なる第２イオン溶液を用いて前記ステップａ、ｂ、ｃおよびｄのそれぞれを繰り返すステップをさらに含んでいることを特徴とする項目１から１３のいずれか１項に記載の方法。
（項目１５）
前記第１の電力レベルで前記電源を駆動させるステップは、第１の定電流密度を供給するよう、前記電源を駆動させるステップを含んでおり、前記第２の電力レベルで前記電源を駆動させるステップは、第２の定電流密度を供給するよう、前記電源を駆動させるステップを含んでいることを特徴とする項目１から１４のいずれか１項に記載の方法。
（項目１６）
前記第１の電力レベルで前記電源を駆動させるステップは、第１の定電圧を供給するよう、前記電源を駆動させるステップを含んでおり、前記第２の電力レベルで前記電源を駆動させるステップは、第２の定電圧を供給するよう、前記電源を駆動させるステップを含んでいることを特徴とする項目１から１４のいずれか１項に記載の方法。
（項目１７）
前記第１の電力レベルで前記電源を駆動ステップと、前記第２の電力レベルで前記電力供給部を駆動させるステップと、を繰り返す前記ステップは、結晶粒径が前記第１の堆積での第１の結晶粒径から、その次の堆積での複数の結晶粒径へと変化するよう、一連の異なる電力レベルを供給するために、前記電力供給部を駆動させるステップを含んでいることを特徴とする項目５記載の方法。
（項目１８）
前記結晶粒径は、前記結晶粒径が前記最初の堆積物から最後の堆積物に向けて増加するように変化することを特徴とする項目１７記載の方法。
（項目１９）
少なくとも２種類の金属成分を含む合金の堆積方法であって、当該方法は、
ａ．異なる電力レベルで互いに異なる比率にて電着する少なくとも２種類の金属成分の溶解種を含む第１のイオン溶液を提供するステップと、
ｂ．第１の一定レベルの周期および第２の異なる一定レベルの周期を有する電力を供給するよう構成された電源に連結された第１の電極と第２の電極とを前記溶液内に提供するステップと、
ｃ．基板上に前記少なくとも２種類の金属成分の合金の第１のタイプが堆積するよう、第１の期間、第１の電力レベルで前記電源を駆動させるステップであって、前記第１のタイプの前記堆積物が前記第１の期間に基づく第１の厚みを有しているステップと、
ｄ．前記基板上に既に堆積された合金上に、前記少なくとも２種類の金属成分の合金の第２のタイプが堆積するよう、第２の期間、第２の電力レベルで前記電源を駆動させるステップであって、前記第２のタイプの前記堆積物は前記第２の期間に基づく第２の厚みを有し、前記第１のイオン溶液の堆積物となるステップと、
ｅ．前記第１のイオン溶液とは組成が異なる第２のイオン溶液に前記第１のイオン溶液の前記堆積物を提供するステップであって、前記第２のイオン溶液は、異なる電力レベルで互いに異なる比率にて堆積する少なくとも２種類の金属成分の溶解種を含んでいるステップと、
ｆ．前記第２のイオン溶液中に、前記電源と前記第１のイオン溶液の前記堆積物とに連結された第３の電極と第４の電極とを提供するステップと、
ｇ．前記第１のイオン溶液の前記堆積物上に、前記第２のイオン溶液の前記少なくとも２種類の金属成分の合金の第３のタイプが堆積するよう、第３の期間、第３の電力レベルで前記電源を駆動させるステップであって、前記第３のタイプの前記堆積物は、前記第３の期間に基づく第３の厚みを有しているステップと、
ｈ．既に堆積された前記第３のタイプの合金上に、前記第２のイオン溶液の前記少なくとも２種類の金属成分の合金の第４のタイプが堆積するよう、第４の期間、第４の電力レベルで前記電源を駆動させるステップであって、前記第４のタイプの前記堆積物は、第２の第４の期間に基づく第４の厚みを有するステップと、を含み、
前記第３のタイプおよび前記第４のタイプの堆積物が、前記第１のイオン溶液の前記堆積物上に作製されることを特徴とする方法。
（項目２０）
第１のタイプの合金と第２のタイプの合金が堆積するよう、少なくとも１回追加で、前記ステップｃとステップｄをそれぞれ繰り返すステップをさらに含んでいることを特徴とする項目１９記載の方法。
（項目２１）
少なくとも１回追加で、第３のタイプの合金および第４のタイプの合金が堆積するよう、前記ステップｇとステップｈのそれぞれを繰り返すステップをさらに含んでいることを特徴とする項目１９または２０記載の方法。
（項目２２）
少なくとも２種類の金属成分を含む合金を堆積する方法であって、当該方法は、
ａ．異なる電力レベルで互いに異なる比率にて電着する少なくとも２種類の金属成分の溶解種を含む第１のイオン溶液を提供するステップと、
ｂ．第１の一定レベルの周期および第２の異なる一定レベルの周期を有する電力を供給するよう構成された電源に連結された第１の電極と第２の電極とを前記溶液内に提供するステップと、
ｃ．基板上に前記少なくとも２種類の金属成分の合金の第１のタイプが堆積するよう、第１の期間、第１の電力レベルで前記電源を駆動させるステップであって、前記第１のタイプの前記堆積物が前記第１の期間に基づく第１の厚みを有しているステップと、
ｄ．前記基板上に既に堆積された合金上に、前記少なくとも２種類の金属成分の合金の第２のタイプが堆積するよう、第２の期間、前記第２の電力レベルで前記電源を駆動させるステップであって、前記第２のタイプの前記堆積物は、前記第２の期間に基づく第２の厚みを有し、前記第１のイオン溶液の堆積物となるステップと、
ｅ．第３のタイプと第４のタイプの堆積物を前記第１のイオン溶液の前記堆積物上に提供するよう、前記第１のイオン溶液とは組成が異なる第２のイオン溶液を用いて前記ステップａ、ｂ、ｃおよびｄを繰り返すステップと、
を含んでいることを特徴とする方法。
（項目２３）
第１のタイプの合金および第２のタイプの合金が堆積するよう、少なくとも１回追加で、前記ステップｃとステップｄをそれぞれ繰り返すステップをさらに含んでいることを特徴とする項目２２記載の方法。
（項目２４）
前記金属成分の一つはアルミニウム（Ａｌ）を含んでいることを特徴とする項目１から２３のいずれか１項に記載の方法。
（項目２５）
前記金属成分の一つは、アルミニウム（Ａｌ）、チタニウム（Ｔｉ）およびマグネシウム（Ｍｇ）から成る群から選択されることを特徴とする項目１から２３のいずれか１項に記載の方法。
（項目２６）
その他の前記金属成分は、ランタン（Ｌａ）、プラチナ（Ｐｔ）、ジルコニウム（Ｚｒ）、コバルト（Ｃｏ）、ニッケル（Ｎｉ）、鉄（Ｆｅ）、銅（Ｃｕ）、銀（Ａｇ）、マグネシウム（Ｍｇ）、モリブデン（Ｍｏ）、チタニウム（Ｔｉ）、タングステン（Ｗ）、リチウム（Ｌｉ）およびマンガン（Ｍｎ）から成る群から選択されることを特徴とする項目２４または２５記載の方法。
（項目２７）
前記溶解種は、ＡｌＦｘ形態の化合物であり、ｘは４と６で成る群から選択される整数であることを特徴とする項目２４から２６のいずれか１項に記載の方法。
（項目２８）
前記金属成分の一つは、銅（Ｃｕ）、ニッケル（Ｎｉ）および銀（Ａｇ）から成る群から選択されることを特徴とする項目１から２３のいずれか１項に記載の方法。
（項目２９）
前記第１のタイプのほぼ全ての前記堆積物の厚みは実質的に等しいことを特徴とする項目１から２８のいずれか１項に記載の方法。
（項目３０）
前記第１のタイプの少なくともいくつかの前記堆積物の厚みは互いに異なることを特徴とする項目１から２８のいずれか１項に記載の方法。
（項目３１）
前記イオン溶液は、有機電解液、芳香族溶媒、トルエン、アルコール、液体塩化水素、溶融塩、プロトン性、非プロトン性、および双性イオン性のものから成る群から選択されることを特徴とする項目１から３０のいずれか１項に記載の方法。
（項目３２）
前記イオン溶液は、１−エチル−３−メチルイミダゾリウムクロリド；１−エチル−３−メチルリミダゾリウム；Ｎ，Ｎ‐ビス（トリフルオロメタン）スルフォンアミド；イミダゾリウム、ピロリジニウムを含む液体；四級アンモニウム塩；ビス（トリフルオロメタンスルフォニル）イミド；ビス（フルオロスルフォニル）イミド；およびヘキサフルオロホスフェイトから成る群から選択されることを特徴とする項目３１記載の方法。
（項目３３）
前記イオン溶液は、前記金属成分の塩化物塩を含んでいることを特徴とする項目１から３２のいずれか１項に記載の方法。
（項目３４）
前記イオン溶液は、金属硫酸塩、金属スルファミン酸塩、金属含有シアン化物溶液、金属酸化物、金属水酸化物から成る群から選択されるイオン源を含んでいることを特徴とする項目１から３２のいずれか１項に記載の方法。
（項目３５）
組成物であって、当該組成物は、
層中に存在する少なくとも２種類の金属成分を含んでおり、少なくとも２つの連続層のセット内の層は、互いに異なる前記少なくとも２種類の金属成分の組成物から構成されており、前記連続層のセットは厚み波長によって規定され、各層は結晶粒径によってさらに規定される結晶粒構造も有しており、前記結晶粒径は前記厚み波長よりも大きいことを特徴とする組成物。
（項目３６）
単一の波長内の隣接層の結晶粒径は実質的に等しいことを特徴とする項目３５記載の組成物。
（項目３７）
単一の波長内の隣接層の結晶粒径は互いに異なることを特徴とする項目３５記載の組成物。
（項目３８）
組成物であって、当該組成物は、
層中に存在する少なくとも２種類の金属成分を含んでおり、少なくとも２の連続層のセット内の層は、互いに異なる前記少なくとも２種類の金属成分の組成物から構成されており、前記連続層のセットは厚み波長によって規定され、各層は結晶粒径によってさらに規定される結晶粒構造も有しており、前記結晶粒径は前記厚み波長よりも小さいことを特徴とする組成物。
（項目３９）
前記層は、隣接層が異なる厚みを有するように構成されていることを特徴とする項目３８記載の組成物。
（項目４０）
前記層は、隣接層が実質的に等しい厚みを有するように構成されていることを特徴とする項目３８記載の組成物。
（項目４１）
前記連続層の隣接する一層と、層中に存在する少なくとも２種類の追加の金属成分を含んだ領域と、をさらに含んでおり、前記領域内の少なくとも２つの連続層のセット内の層は互いに異なる前記少なくとも２つの追加金属成分の組成物で構成されており、前記領域の前記連続層のセットは領域厚み波長によって規定され、前記領域内の各層は領域結晶粒径によってさらに規定される結晶粒構造も有しており、前記領域結晶粒径は前記領域厚み波長よりも大きいことを特徴とする項目３８から４０のいずれか１項に記載の組成物。
（項目４２）
組成物であって、当該組成物は、
層中に存在する少なくとも２種類の金属成分を含んでおり、少なくとも２つの連続層のセット内の層は、互いの結晶粒径とは異なる結晶粒径によってさらに規定される結晶粒構造から構成されており、前記連続層のセットは厚み波長によって規定され、連続層のセットの前記結晶粒径は前記厚み波長よりも大きいことを特徴とする組成物。
（項目４３）
組成物であって、当該組成物は、
層中に存在する少なくとも２種類の金属成分を含んでおり、少なくとも２つの連続層のセット内の層は、互いの結晶粒径とは異なる結晶粒径によってさらに規定される結晶粒構造から構成されており、前記連続層のセットは厚み波長によって規定され、連続層のセットの平均結晶粒径は前記厚み波長未満であることを特徴とする組成物。
（項目４４）
前記少なくとも２種類の金属成分は電着物質を含んでいることを特徴とする項目３５から４３のいずれか１項に記載の組成物。
（項目４５）
製造された物品であって、当該製造された物品は、
有用な物品の一部分の形としての基板を含んでおり、層中に存在する少なくとも２種類の金属成分が電着されており、少なくとも２つの連続層のセット内の層は、互いに異なる前記少なくとも２種類の金属成分の組成物で構成されており、前記連続層のセットは厚み波長によって規定され、各層は結晶粒径によってさらに規定される結晶粒構造も有しており、前記結晶粒径は厚み波長よりも大きいことを特徴とする物品。
（項目４６）
製造された物品であって、当該製造された物品は、
有用な物品の一部分の形としての基板を含んでおり、層中に存在する少なくとも２種類の金属成分が電着されており、少なくとも２つの連続層のセット内の層は、互いに異なる前記少なくとも２種類の金属成分の組成物で構成されており、前記連続層のセットは厚み波長によって定義され、各層は結晶粒径によってさらに規定される結晶粒構造も有しており、前記結晶粒径は厚み波長よりも小さいことを特徴とする物品。
（項目４７）
前記有用な物品は装甲具の部品を含んでいることを特徴とする項目４５または４６のいずれかに記載の物品。
（項目４８）
前記有用な物品は電気コネクタを含んでいることを特徴とする項目４５または４６のいずれかに記載の物品。
（項目４９）
前記有用な物品は航空宇宙産業部品を含んでいることを特徴とする項目４５または４６のいずれかに記載の物品。
（項目５０）
前記有用な物品は電鋳部品を含んでいることを特徴とする項目４５または４６のいずれかに記載の物品。
（項目５１）
前記有用な物品は電子ケーシングを含んでいることを特徴とする項目４５または４６記載の物品。
（項目５２）
前記有用な物品はコネクタシェルを含んでいることを特徴とする項目４５または４６記載の物品。